Brevet FR3094374A1 — publié le 20201002

Description Titre de l'invention : Composition à base de monomère mé- thacrylate Domaine technique [0001] La présente invention concerne une composition à base de monomère méthacrylate. [0002] L'invention concerne également l'utilisation de ladite composition pour la réparation et/ou le collage semi-structural ou structural de matériaux dans le domaine du transport, de la marine, de l'assemblage ou de la construction. Technique antérieure [0003] Les compositions acryliques sont des systèmes réactifs connus réticulant par polymé- risation radicalaire. Elles sont utilisées comme adhésifs, mastics et revêtements. La polymérisation radicalaire est typiquement amorcée par un système rédox qui par le biais d'une réaction d'oxydo-réduction conduit à la production de radicaux. [0004] La majorité des systèmes acryliques sont des systèmes bicomposants. Le premier composant contient traditionnellement l'agent réducteur et les monomères réactifs, et le second composant contient l'agent oxydant. Une fois les deux composants mélangés, l'agent réducteur induit la coupure de la liaison 0-0 du peroxyde organique par exemple, et initie la polymérisation. [0005] Dans certains domaines, comme le domaine du transport ou encore le domaine de la construction, les collages peuvent être soumis à des températures élevées. C'est par exemple le cas pour les collages proches du moteur dans l'automobile, ou encore les adhésifs proches du pare-brise ou de vitres et soumis à des températures importantes dues au rayonnement solaire. Il est donc important que les collages présentent une résistance élevée à ces hautes températures, et qu'ils maintiennent un bon niveau de cohésion. [0006] Il existe donc un besoin pour de nouvelles compositions acryliques présentant une ré- sistance thermique élevée. [0007] Il existe un besoin pour de nouvelles compositions acryliques présentant une ré- sistance thermique élevée tout en ayant de bonnes propriétés d'adhésion. [0008] DESCRIPTION DE L'INVENTION [0009] Dans la présente demande, en l'absence d'indication contraire : [0010] - les quantités exprimées sous la forme de pourcentage correspondent à des pour- centages poids/poids ; [0011] - l'indice hydroxyle d'un composé alcoolique représente le nombre de fonctions hy- droxyles par gramme de produit, lequel est exprimé sous la forme du nombre équivalent de milligrammes de potasse (mg KOH/g) utilisés dans le dosage des 2 fonctions hydroxyles, par gramme de produit ; [0012] - la mesure de viscosité à 23°C (ou à 100°C) peut se faire à l'aide d'un viscosimètre Brookfield selon la norme ISO 2555. Typiquement, la mesure réalisée à 23°C (ou à 100°C) peut se faire à l'aide d'un viscosimètre Brookfield RVT, d'une aiguille adaptée au domaine de viscosité et à une vitesse de rotation de 20 tours par minute (tr/mn); [0013] - les niasses moléculaires moyennes en nombre (Mn) des polyols exprimées en g/ mole sont calculées à partir de leurs indices d'hydroxyles (10H) et de leurs fonctionnalités. Composition [0014] La présente invention concerne également une composition hicomposante comprenant : [0015] - une composition A comprenant : [0016] - au moins un polyuréthane P comprenant au moins deux fonctions (méth)acrylate terminales, la teneur en polyuréthane P étant supérieure ou égale à 6% en poids par rapport au poids total de la composition A; [0017] - au moins un agent réducteur ; et [0018] - au moins un monomère (méth)acrylate ; [0019] - une composition B comprenant : [0020] - au moins un agent oxydant ; et [0021] - éventuellement au moins un monomère (méth)acrylate, [0022] ledit polyuréthane P étant obtenu par un procédé comprenant : [0023] - El) une étape de préparation d'un polyuréthane comprenant au moins deux groupes terminaux NCO comprenant la réaction de polyaddition entre : [0024] - i) au moins un polyisocyanatc ; et [0025] - ii) au moins un polyol ; [0026] - E2) la réaction du produit formé à l'issue de l'étape El) avec au moins un monomère (méth)acrylate M comprenant au moins une fonction hydroxyle. Polyuréthane P [0027] Polyisocvanate(s) [0028] Le(s) polyisocyanate(s) utilisai-fle(s) peut(vent) être ajouté(s) séquentiellement ou mis à réagir sous la forme de mélange. [0029] Le(s) polyisocyanate(s) peut(vent) être choisi(s) parmi les diisocyanates ou les triiso- cyanates. [0030] Le(s) polyisocyanate(s) peut(vent) être monomérique(s), oligométique(s) ou po- lymérique(s). [0031] Selon un mode de réalisation, le(s) polyisocyanate(s) sont des diisocyLuiate(s), de préférence choisi(s) dans le groupe constitué de l'isophorone diisocyanate (IPDI), de 3 r hexamethylenc diisocyanatc (HDT), de l'heptane diisocyanate, de l'octane diisocyanatc, du nonane diisocyanatc, du décane diisocyanatc, de l'undécane diisocyanate, du dodécane diisocyanatc, du 2,4'-méthylèncbis(cycIohczylisocyanatc) (2,4'-H6MDI), du 4,4'-méthylènebis(cyclohexyl isocyanate) (4,4'-H6MDI), du norbornanc diisocyanatc, du norbornenc diisocyanatc, du 1,4-cyclohexane diisocyanate (CHDI), du méthylcyclohexane diisocyanatc, de l'éthylcyclohexane diisocyanatc, du propylcyclohexane diisocyanatc, du méthyldiéthylcyclohexane diisocyanatc, du cyclohexane di méthylène diisocyanatc, du 1,5-di isocyanato-2-méthylpentane (MPDI), du 1,6-diisocyanato-2,4,4-triméthylhexane, du 1,6-di isocyanato-2,2,4-tri méthylhexane (TMDI), du 4-isocyanatométhyl-1,8-octane diisocyanatc (TIN), du (2,5)-bis(isocyanatométhyl)bicyclo[2.2.1]heptane (2,5-NBDI), du (2,6)-bis(isocyanatométhyl)bicyclo[2.2.1]heptane (2,6-NBDI), du bis(isocyanatomethyl)cyclohexane (H6-XDI) (en particulier le 1,3-bis(isocyanatomethyl)cyclohexane (1,3-H6-XDI)), du xylylenc-diisocyanatc (XDI) (en particulier le m-xylylène diisocyanate (m-XDI)), du toluène diisocyanate (en particulier le 2,4-toluène diisocyanatc (2,4-TDI) et/ou le 2,6-toluène diisocyanate (2,6-TDI)), du diphényhnéthane diisocyanatc (en particulier le 4,4'-diphénylméthane diisocyanate (4,4'-MDT) et/ou le 2,41-diphénylméthane diisocyanatc (2,4'-MDI), du tétraméthylxylylène diisocyanate (TMXDI) (en particulier le tétraméthyl m-xylylène di isocyanatc), d'un allophanate de HDI ayant par exemple la formule (Y) suivante : [0032] [Chem.1] (Y) [0033] dans laquelle p est un nombre entier allant de 1 à 2, q est un nombre entier allant de 0 à 9, et de préférence 2 à 5, R, représente une chaine hydrocarbonée, saturée ou insaturée, cyclique ou acyclique, linéaire ou ramifiée, comprenant de 1 à 20 atomes de carbone, de préférence de 6 à 14 atomes de carbone, Ra représente un groupe divalent alkylène, linéaire ou ramifié, ayant de 2 à 4 atomes de carbones, et de préférence un groupe divalent propylène ; 100341 et de leurs mélanges. 100351 De préférence, l'allophanate de formule (Y) susmentionnée est tel que p, q, R, et Rd sont choisis tel que le dérivé d'allophanate de HDI ci-dessus comprend une teneur en groupe isocyanate NCO allant de 12 à 14% en poids par rapport au poids dudit dérivé. [0036] Selon un mode de réalisation, lc(s) polyisocyanate(s) utilisable(s) sont des trii- socyanate(s), de préférence choisi(s) parmi les isocyanurates, les biurcts, et les adduits de diisocyanates et de triols. [0037] En particulier, lc(s) isocyanurate(s) peuvent être utilisé(s) sous la forme d'un mélange technique de (poly)isocyanurate(s) de pureté supérieure ou égale à 70% en poids isocyanurate(s). [0038] Le(s) isocyanurate(s) de diisocyanate utilisable(s) selon l'invention peut(vent) répondre à la formule générale (W) suivante : [0039] [Chem.2] (W) 100401 dans laquelle : 100411 12, représente un groupe alkylène, linéaire ou ramifié, cyclique, aliphatique, arylali- phatique ou aromatique, comprenant de 4 à 9 atomes de carbones, 100421 sous réserve que les groupes NCO ne soient pas reliés par une liaison covalente à un atome de carbone faisant parti d'un cycle hydrocarboné aromatique tel qu'un groupe phényle. 100431 A titre d'exemple de trimères de diisocyanates utilisables selon l'invention, on peut citer : 100441 - le trimère isocyanurate d'hexaméthylène diisocyanate (HD1) : 100451 I Chem.3 I [0046] -le trimère isocyanurate d' isophorone diisocyanate (I PD1) : [0047] [Chem.4] 100481 - le trimère isocyanurate de pentatnéthylène diisocyanate (PDI) : 100491 IChem.5l CH y [0050] -le trimère isocyanurate du méta-xylylène diisocyanate (m-XDI) : [0051] [Chem.6] - }- Cc [0052] - le trimère isocyanurate du m-XDI, sous forme hydrogénée : [0053] [Chem.7] 100541 A titre d'exemple d'adduits de diisocyanates et de triols utilisables selon l'invention, on peut citer l'adduit de méta-xylylène diisocyanate et de triméthylolpropane, tel que 6 représenté ci-dessous. Cet adduit est commercialisé par exemple par la société MITSUI CHEMTCALS, Inc sous la dénomination « TAKENATE® D-110N ». [0055] [Chem.8] -[CHit-O-Q=01)-NH-c 100561 De préférence, le(s) polyisocyanate(s) est(sont) choisi(s) parmi les diisocyanates, pré- férentiellement parmi le toluène diisocyanate (en particulier l'isomère 2,4 TD1, l'isomère 2,6-TD1 ou leurs mélanges), le 4,4'-diphénylméthanediisocyanate, le 2,4'-diphénylméthane diisocyanate, le méta-xylylène diisocyanate (m-XD1), l'isophorone diisocyanate (1PD1), et leurs mélanges. 100571 De façon encore plus préférée, le polyisocyanate est choisi parmi les polyisocyanates à base de diphénylméthane diisocyanate (MD1), et en particulier parmi les polyisocyanates monomériques et polymériques. 100581 Le diphénylméthane diisocyanate peut se présenter sous la forme d'un unique isomère par exemple choisi parmi le 2,4'-MD1 et le 4,4'-MD1, ou sous la forme d'un mélange d'isomères par exemple 2,4'-MD1 et 4,4'-MD1. De préférence, le diphénylméthane diisocyanate, se présente sous la forme d'un mélange d'isomères comprenant plus de 50% en poids de l'isomère 4,4'-MD1, et moins de 50% en poids de l'isomère 2,4'-MD1, les pourcentages étant par rapport au poids total du diphénylméthane diisocyanate. 100591 Le(s) polyisocyanate(s) utilisable(s) est(sont) typiquement disponible(s) dans le commerce. A titre d'exemple, on peut citer le SCURANATE® TX commercialisé par la société VENCOREX, correspondant à un 2,4-TD1 de pureté de l'ordre de 95%, le SCURANATE® T100 commercialisé par la société VENCOREX, correspondant à un 2,4-TDI de pureté supérieure à 99% en poids, le « DESMODUR® 1» commercialisé par la société COVESTRO, correspondant à un IPDI ou encore le DESMODUR® N3300 » commercialisé par la société COVESTRO, correspondant à un isocyanuratc de HDI, le « TAKENATE um 500 » commercialisé par MITSUI CHEMTCALS correspondant à un m-XDI, le « TAKENATE 1M 600 » commercialisé par MITSUI CHEMTCALS correspondant à un m-H6XDI, le « VESTANAT® H12MDI » commercialisé par EVONTK correspondant à un H12MDI, ou le citer le « SUPRASEC 2004 » commercialisé par HUNSTMAN (mélange d'environ 70% en poids de monomère 4,4'-MDI et de 30% en poids de monomère 2,4'-MDI, ayant un pourcentage de NCO de 32,8%). [0060] De préférence, le polyisocyanate est choisi parmi : [0061] - le diphénylméthane diisocyanate monomérique tel que par exemple un mélange d'environ 70% en poids de monomère 4,4'-MDI et de 30% en poids de monomère 7 2,4'-MDI, ou le 4,4'-MD1 ; [0062] - le diphényl méthane diisocyanate polymérique ayant en particulier un pourcentage de NCO de 32,8%. [0063] PolynI(s) [0064] Le(s) polyol(s) peut(vent) être choisi(s) parmi les polyester polyols, les polyéther polyols, les polyène polyols, les polycarbonate polyols, les poly(éther-carhonate) polyols, et leurs mélanges. [0065] Le(s) polyol(s) utilisablc(s) peu(ven)t être choisi(s) parmi les polyols aromatiques, les polyols aliphatiques, les polyols arylaliphatiques et les mélanges de ces composés. [0066] Le(s) polyol(s) utilisablc(s) peu(ven)t être choisi(s) parmi cclui(ceux) possédant une niasse moléculaire moyenne en nombre (Mn) allant de 200 g/mol à 20 000 g/mol, de préférence de 400 g/mol à 18 000 g/mol. [0067] La masse moléculaire moyenne en nombre des polyols peut être calculée à partir de l'indice d'hydroxyle (10H) exprimé en mg KOH/g et de la fonctionnalité du polyol ou déterminée par des méthodes bien connues de l'homme du métier, par exemple par chromatographie d'exclusion stérique (ou SEC en anglais) avec étalon PEG (polyéthylène glycol). [0068] De préférence, les polyols ont une fonctionnalité hydroxyle allant de 2 à 6. Dans le cadre de et sauf mention contraire, la fonctionnalité hydroxyle d'un polyol est le nombre moyen de fonction hydroxyle par mole de polyol. [0069] Selon l'invention, le(s) polyester polyol(s) peuvent avoir une masse moléculaire moyenne en nombre allant de 1 000 g/mol à 10 000 g/mol, de préférence de 2 000 g/ mol à 6 000 g/mol. [0070] Parmi les polyester polyols, on peut par exemple citer : [0071] - les polyesters polyols d'origine naturelle tel que l'huile de ricin ; [0072] - les polyesters polyols résultant de la polycondensation : [0073] - d'un ou plusieurs polyols aliphatiques (linéaires, ramifiés ou cycliques) ou aro- matiques tels que par exemple le monoéthylène glycol, le diéthylène glycol, le 1,2-propanediol, le 1,3-propanediol, le 1,4-butanediol, le butènediol, le 1,6-hexanediol, le cyclohexane diméthanol, le tricyclodécane diméthanol, le néopentyl glycol, le cyclohexane diméthanol, un polyéther polyol, le glycérol, le triméthylolpropane, le 1,2,6-hexanetriol, le sucrose, le glucose, le sorbitol, le pentaérythritol, le mannitol, la N-méthyldiéthanolamine, la triéthanolamine, un alcool gras dimère, un alcool gras trimère et leurs mélanges, avec [0074] - un ou plusieurs acide polycarboxylique ou son dérivé ester ou anhydride tel que l'acide 1,6-hexanedioïque (acide adipique), l'acide dodécanedioïque, l'acide azélaïque, l'acide sébacique, l'acide adipique, l'acide 1,18-octadécanedioïque, l'acide phtalique, l'acide isophtalique, l'acide téréphtalique, l'acide succinique, un acide gras dimère, un 8 acide gras trimère et les mélanges de ces acides, un anhydride insaturé tel que par exemple l'anhydride maléique ou phtalique, ou une lactone telle que par exemple la caprolactone ; [0075] - les estolides polyols résultant de la polycondensation d'un ou plusieurs hy- droxyacides, tel que l'acide ricinoléïque, sur un diol (on peut par exemple citer les « POLYCIN® D-1000 » et « POLYCIN® D-2000» disponibles chez VERTELLUS). [0076] Les polyester polyols suscités peuvent être préparés de manière conventionnelle, et sont pour la plupart disponibles commercialement. [0077] Parmi les polyesters polyols, on peut par exemple citer les produits suivants de fonc- tionnalité hydroxyle égale à 2 : [0078] - le « TONE® 0240 » (commercialisé par UNION CARBIDE) qui est une polyca- prolactone de masse moléculaire moyenne en nombre d'environ 2000 g/mol, et un point de fusion de 50°C environ, [0079] - le « DYNACOLL® 7381 » (comcrcialisé par EVONIK) de masse moléculaire moyenne en nombre d'environ 3500 g/mol, et ayant un point de fusion de 65°C environ, [0080] - le « DYNACOLL® 7360 » (commercialisé par EVONIK) qui résulte de la condensation de l'acide adipiquc avec r hexanediol, et a une masse moléculaire moyenne en nombre d'environ 3500 g/mol, et un point de fusion de 55°C environ, [0081] - le « DYNACOLL® 7330 » (commercialisé par EVONIK) de masse moléculaire moyenne en nombre d'environ 3500 g/mol, et ayant un point de fusion de 85°C environ, [0082] - le « DYNACOLL® 7363 » (commercialisé par EVONIK) qui résulte également de la condensation de l'acide adipique avec l'hexanediol, et a une masse moléculaire moyenne en nombre d'environ 5500 g/mol, et un point de fusion de 57°C environ, [0083] - le « DYNACOLL® 7250 » (commercialisé par EVONIK) : polyester polyol ayant une viscosité de 180 Pa.s à 23°C, une masse moléculaire moyenne en nombre Mn égale à 5 500 g/mol, et une Tg égale à -50°C, [0084] - le « KURARAY® P-6010 » (commercialisé par KURARAY) : polyester polyol ayant une viscosité de 68 Pa.s à 23°C, une masse moléculaire moyenne en nombre Mn égale à 6 000 g/mol, et une Tg égale à -64°C, [0085] - le « KURARAY® P-10010 » (commercialisé par KURARAY) : polyester polyol ayant une viscosité de 687 Pa.s à 23°C, et une masse moléculaire moyenne en nombre Mn égale à 10 000 g/mol, [0086] - le « REALKYD® XTR 10410 » (commercialisé par la société CRAY VALLEY) : polyester polyol ayant de masse moléculaire moyenne en nombre Mn voisine de 1000 g/mol et dont l'indice hydroxyle va de 108 à 116 mg KOH/g. Il s'agit d'un produit issu de la condensation d'acide adipique, de diéthylèneglycol et de monoéthylèneglycol, 9 [0087] - le « DEKATOL® 3008 » (commercialisé par la société BOSTIK) de masse molaire moyenne en nombre Mn voisine de 1060 g/mol et dont l'indice hydroxyle va de 102 à 112 mg KOH/g. Il s'agit d'un produit issu de la condensation d'acide adipique, de diéthylèneglycol et de nionoéthylèneglycol ; [0088] - le « PRIPLAST® 3186 » (commercialisé par CRODA) : polyester polyol hiosourcé ayant un IHO égal à 66 mg KOH/g ; [0089] - le « CAPA 2210 » (commercialisé par PERSTORP) : polyol polycaprolactone ayant un IOH égal à 60 mg KOH/g. [0090] Selon l'invention, Ic(s) polyéther polyol(s) peut(vent) avoir une masse moléculaire moyenne en nombre allant de 200 à 20 000 g/mol, de préférence de 300 à 12 000 g/ mol, et préférentiellement de 400 à 4 000 g/mol. [0091] Le(s) polyéther polyol(s) utilisable(s) selon l'invention est (sont) de préférence choisi(s) parmi les polyoxyalkylène polyols, dont la partie alkylène, linéaire ou ramifiée, comprend de 1 à 4 atomes de carbone, plus préférentiellement de 2 à 3 atomes de carbone. [0092] Plus préférentiellement, le(s) polyéther polyol(s) utilisable(s) selon l'invention est (sont) de préférence choisi(s) parmi les polyoxyalkylène diols ou polyoxyalkylène triols, dont la partie alkylène, linéaire ou ramifiée, comprend de 1 à 4 atomes de carbone, plus préférentiellement de 2 à 3 atomes de carbone. [0093] A titre d'exemple de polyoxyalkylène diols ou triols utilisables selon l'invention, on peut citer : [0094] - les polyoxypropylène diols ou nids (aussi désignés par polypropylène glycol (PPG) diols ou triols) ayant une masse moléculaire moyenne en nombre (Mn) allant de 300 à 12 000 g/mol ; [0095] - les polyoxyéthylène diols ou triols (aussi désignés par polyéthylène glycol (PEG) diols ou triols) ayant une masse moléculaire moyenne en nombre (Mn) allant de 300 à 12 000 g/mol; [0096] - et leurs mélanges. [0097] Les polyéther polyols suscités peuvent être préparés de manière conventionnelle, et sont largement disponibles dans le commerce. Ils peuvent être obtenus par polymérisation de l'oxyde d'alkylène correspondant en présence d'un catalyseur basique (par exemple de la potasse) ou d'un catalyseur à base d'un double complexe métal-cyanure. [0098] A titre d'exemple de polyéther diol, on peut citer : [0099] - « VORANOLC) P1010» commercialisé par la société DOW de masse moléculaire moyenne en nombre (Mn) voisine de 1 020 g/mol et dont l'indice hydroxyle est d'environ 110 mg KOH/g ; [0100] - « VORANOLC) P2000» commercialisé par la société DOW, PPG difonctionnel de masse moléculaire moyenne en nombre d'environ 2 000 g/mol ; [0101] - le VORANOL 0 EP 1900 : commercialisé par la société DOW, PPG difonctionnel de masse moléculaire moyenne en nombre d'environ 4 008 g/mol, et d'indice hydroxyle Io' égal à 28 mg KOH/g ; [0102] - l'ACCLAIM ® 4200 : PPG difonctionnel de niasse moléculaire moyenne en nombre d'environ 4 000 g/mol, et d'indice hydroxyle I -011égal à 28 mg KOH/g ; [0103] - l'ACCLAIM ® 8200 : PPG difonctionnel de niasse moléculaire moyenne en nombre de 8 016 g/mol, et d'indice hydroxyle Y.0 -011égal à 14 mg KOH/g ; [0104] - l'ACCLAIM ® 12200 : PPG difonctionnel de niasse moléculaire moyenne en nombre de 11 222 g/mol, et d'indice hydroxyle I -011égal à 10 mg KOH/g ; [0105] - l'ACCLAIM ® 18200: PPG difonctionnel de niasse moléculaire moyenne en nombre de 17 265 g/mol, et d'indice hydroxyle I -011égal à 6,5 mg KOH/g. [0106] A titre d'exemple de polyether triol, on peut citer le polyoxypropylène triol com- mercialisé sous la dénomination « VORANOLO CP 450 » par la société DOW, de niasse moléculaire moyenne en nombre (Mn) voisine de 450 g/mol et dont l'indice hydroxyle va de 370 à 396 mg KOH/g, ou le polyoxypropylène triol commercialisé sous la dénomination « VORANOLO CP3355 » par la société DOW, de niasse moléculaire moyenne en nombre voisine de 3 554 g/mol, ou l'« ACCLAIM ® 6300» qui est un PPG trifonctionnel de niasse moléculaire moyenne en nombre d'environ 5 948 g/mol, et d'indice hydroxyle Io, égal à 28,3 mg KOH/g. [0107] Le(s) polyène polyol(s) utilisable(s) selon l'invention peu(ven)t être choisi(s) de préférence parmi les polyènes comportant des groupes hydroxyles terminaux, et leurs dérivés correspondants hydrogénés ou époxydés. [0108] De préférence, le(s) polyène polyol(s) utilisable(s) selon l'invention est (sont) choisi(s) parmi les polybutadiènes comportant des groupes hydroxyles terminaux, éventuellement hydrogénés ou époxydés. Préférentiellement, le(s) polyène polyol(s) utilisable(s) selon l'invention est (sont) choisi(s) parmi les homopolymères et copolymères de butadiène comportant des groupes hydroxyles terminaux, éventuellement hydrogénés ou époxydés. [0109] Dans le cadre de l'invention, et sauf mention contraire, on entend par « groupes hy- droxyles terminaux » d'un polyène polyol, les groupes hydroxyles situés aux extrémités de la chaîne principale du polyène polyol. [0110] Les dérivés hydrogénés mentionnés ci-dessus peuvent être obtenus par hydro- génation totale ou partielle des doubles liaisons d'un polydiène comportant des groupes hydroxyles terminaux, et sont donc saturé(s) ou insaturé(s). [0111] Les dérivés époxydés mentionnés ci-dessus peuvent être obtenus par époxydation chémiosélective des doubles liaisons de la chaîne principale d'un polyène comportant des groupes hydroxyles terminaux, et comportent donc au moins un groupe époxy dans sa chaîne principale. 11 [0112] A titre d'exemples de polyène polyols, on peut citer les homopolymères de butadiène, saturé ou insaturé, comprenant des groupes hydroxyles terminaux, éventuellement époxydes, tels que par exemple ceux commercialisés sous la dénomination « POLY BD® ou KRASOL® » par la société CRAY VALLEY, ainsi que les homo-polymères d'isoprène, saturés ou insaturés, comprenant des groupes hydroxyles terminaux, tels que par exemple ceux commercialisés sous la dénomination « POLY IPTM ou EPOLTM » par la société IDEMITSU KOSAN. [0113] Les polycarbonatc polyols peuvent être choisis parmi les polycarbonatc diols ou triols, ayant en particulier une masse moléculaire moyenne en nombre (M') allant de 300 à 12 000 g/mol. [0114] A titre d'exemple de polycarbonate diol, on peut citer : [0115] - le « CONVERGE® POLYOL 212-10 » et « CONVERGE® POLYOL 212-20 » commercialisés par la société NOVOMER respectivement de masse moléculaire en nombre (Mn) égales à 1 000 et 2 000 g/mol dont les indices hydroxyles sont respectivement de 112 et 56 mg KOH/g, [0116] - le « DESMOPHEN® C XP 2716 » commercialisé par COVESTRO de masse moléculaire en nombre (Mn) égale à 326 g/mol et dont l'indice hydroxyle est de 344 mg KOH/g, [0117] - les « POLYOL C-590, C1090, C-2090 et C-3090 » commercialisés par KURARAY ayant une masse moléculaire en nombre (Mn) allant de 500 à 3 000 g/mol et un indice hydroxyle allant de 224 à 37 mg KOH/g. [0118] Monomère( s) M [0119] Le monomère (méth)acrylate M peut être choisi parmi ceux ayant la formule (I) suivante : [0120] [Chem.9] CH2=C(R6)-C(.0)-0-Rj-OH (I) [0121] dans laquelle : [0122] - R6 représente un méthyle ou un hydrogène, de préférence R6 étant un méthyle; [0123] - R7 représente un radical hydrocarboné divalent linéaire ou ramifié, aliphatique ou cyclique, saturé ou insaturé, comprenant de préférence de 2 à 240 atonies de carbone, et étant éventuellement interrompu par un ou plusieurs hétéroatomes (tel que par exemple N, O, S, et en particulier 0), et/ou éventuellement interrompu par un ou plusieurs groupes aromatiques, et/ou éventuellement comprenant un ou plusieurs groupes divalents -N(R,)- avec Ra représentant un radical alkyle linéaire ou ramifié comprenant de 1 à 22 atonies de carbone (amine tertiaires), -C(=0)0- (ester), - C(=0)N11- (amide). -NIIC(=0)0- (carbamate). -NHC(=0)-N1-1- (urée), ou -C(=0)- 12 (carbonyle), etiou étant éventuellement substitué. [0124] De préférence, le monomère M a l'une des formules suivantes : [0125] - Formule (I-1): [0126] [Chem.10] CH2=C(R.5)-C(= (I-1) [0127] dans laquelle : [0128] - R6 est tel que défini précédemment ; [0129] - R7 représente un radical alkylène divalent linéaire ou ramifié, aliphatique ou cyclique, saturé ou insaturé, comprenant de 2 à 22 atomes de carbone, de préférence de 2 à 18, préférentiellement de 2 à 14, encore plus préférentiellement de 2 à 10, et avantageusement de 2 à 6 atomes de carbone ; [0130] - Formule (I-2): [0131] [Chem.11] CH2=C(R.5)-C(.0)-0-R''-0-[C(=0)4C (I-2) [0132] dans laquelle : [0133] - W est tel que défini précédemment ; [0134] - w est un nombre cnticr allant de 1 à 10, de préférence de 1 à 5, et préférentiellement w est égal à 5 ; [0135] - s est un nombre cnticr allant de 1 à 10, s étant de préférence égal à 2 ; [0136] - W représente un radical alkylène divalent linéaire ou ramifié, aliphatique ou cyclique, saturé ou insaturé, comprenant de 2 à 22 atomes de carbone, de préférence de 2 à 18, préférentiellement de 2 à 14, encore plus préférentiellement de 2 à 10, et avantageusement de 2 à 6 atomes de carbone ; [0137] - Formule (I-3): [0138] [Chem.12] CH2=C0:15.- (=0)-0-F-01-H (1-3) [0139] dans laquelle : [0140] - West tel que défini précédemment ; [0141] - R9 représente un radical alkylène divalent linéaire ou ramifié, aliphatique ou cyclique, saturé ou insaturé, comprenant de 2 à 4 atomes de carbone, t est un nombre entier allant de 2 à 120, de préférence de 1 à 10, t étant de préférence égal à 2 ou 3. [0142] Parmi les monomères de formule (1-1), on peut citer par exemple le 2-hydroxyéthyl méthacrylate (HEMA), le 2-hydroxypropyl méthacrylate, le 4-hydroxybutyl mé- 13 thacrylate, le 2-hydroxyhutyl méthacrylate, le 2-hydroxyéthyl acrylatc (HEA), le 2-hydroxypropyl acrylatc (HPA), le 4-hydroxyhutyl acrylatc (4-HBA), (par exemple disponibles chez SARTOMER, COGNIS ou BASE). [0143] De préférence, le monomère M est le 2-hydroxyéthylméthacrylate (HEMA) : [0144] [Chem.] 3] C171...?=Çele). H [0145] Dupe El) [0146] La réaction de polyaddition H) peut être mise en oeuvre à une température de préférence inférieure à 95°C et/ou dans des conditions de préférence anhydres. [0147] La réaction de polyaddition peut être mise en oeuvre en présence ou non d'au moins un catalyseur. [0148] Le(s) catalyseur(s) de réaction utilisable(s) au cours de la réaction de polyaddition peu(ven)t être tout catalyseur connu de l'homme du métier pour catalyser la formation de polyuréthane par réaction d'au moins un polyisocyanate avec au moins un polyol. [0149] Une quantité allant jusqu'à 0,3% en poids de catalyseur(s) par rapport au poids du milieu réactionnel de l'étape de polyaddition peut être utilisée. [0150] La réaction de polyaddition El) peut être mise en oeuvre en présence ou non d'au moins un solvant. Le solvant peut être choisi parmi les solvants ne réagissant pas avec les fonctions réactives des ingrédients utilisés dans l'étape El). Il peut par exemple s'agir du méthacrylate de méthyle, du toluène, de l'acétate d'éthyle, du xylène, et de leurs mélanges. [0151] L'étape El) est de préférence mise en oeuvre dans des quantités de réactifs telles que le rapport molaire NCO/OH (r1) va de 1,5 à 5, de préférence de 1,5 à 2,5. [0152] Dans le cadre de l'invention, et sauf mention contraire, (r1) est le rapport molaire NCO/OH correspondant au rapport molaire du nombre de groupes isocyanates (NCO) sur le nombre de groupes hydroxyles (OH) portés par respectivement par l'ensemble du(des) polyisocyanate(s) et l'ensemble du(des) alcool(s) présents dans le milieu réactionnel de l'étape El) (polyol(s)). [0153] Le polyuréthane obtenu à l'étape El) comprend avantageusement deux groupements terminaux NCO, lesdits groupements étant. présents en terminaisons de la chaîne principale. [0154] Etape E2) [0155] L'étape E2) peut être mise en oeuvre à une température de préférence inférieure à 80°C, préférentiellement inférieure ou égale à 60°C, et/ou dans des conditions de préférence anhydres. [0156] L'étape E2) peut être mise en oeuvre en présence ou non d'au moins un catalyseur. Il peut s'agir du même catalyseur que celui utilisé dans l'étape El). 14 101571 L'étape E2) peut être mise en oeuvre en présence ou non d'au moins un solvant. Le solvant peut être choisi parmi les solvants ne réagissant pas avec les fonctions réactives des ingrédients utilisés dans l'étape E2). 11 peut par exemple s'agir du méthacrylate de méthyle, du toluène, de l'acétate d'éthyle, du xylène, et de leurs mélanges. [0158] De préférence, l'étape E2) est mise en oeuvre par ajout du(des) monomère(s) M dans le milieu réactionnel de l'étape El ), sans isolation du produit formé à l'étape El). [0159] L'étape E2) est de préférence mise en oeuvre dans des quantités de réactifs telles que le rapport molaire OH/NCO (r2) est inférieur ou égal à 1, préférentiellement va de 0,90 à 1,00, et encore plus préférentiellement va de 0,95 à 1,00. [0160] Dans le cadre de l'invention, et sauf mention contraire, (r2) est le rapport molaire OH/NCO correspondant au rapport molaire du nombre de groupes hydroxyles (OH) sur le nombre de groupes isocyanates (NCO) portés respectivement par l'ensemble du(des) alcool(s), et des isocyanate(s) (s'agissant notamment du polyuréthane à terminaisons NCO et éventuellement le(s) polyisocyanate(s) non réagi(s) à l'issue de l'étape El)) présents dans le milieu réactionnel de l'étape E2). [0161] A l'issue de l'étape E2, le polyuréthane P peut être en solution dans un solvant tel que par exemple le méthacrylate de méthyle. La teneur en polyuréthane dans la solution peut aller de 40% à 80% en poids, de préférence de 50% à 70% en poids. [0162] Le polyuréthane P a de préférence une masse moléculaire moyenne en nombre (Mn) supérieure ou égale à 2 000, de préférence supérieure ou égale à 5 000 g/mol, préférentiellement supérieure ou égale à 7 000 g/mol, mieux encore supérieure ou égale à 10 000 g/mol. La Mn du polyuréthane est mesurée par GPC avec comparaison avec une référence polystyrène. [0163] Le polyuréthane P comprend de préférence au moins deux fonctions (méth)acrylate en position terminale de la chaîne principale. Monomères (méth)acrylate [0164] Les monomères (méth)acrylate dans la composition A et dans la composition B peuvent être identiques ou différents. [0165] Les monomères (méth)acrylate peuvent comprendre une (monofonctionnels) ou plusieurs fonctions (méth)acrylate (polyfonctionnels). [0166] Le(s) monomère(s) (méth)acrylate(s) peut(vent) être choisi(s) dans le groupe constitué : [0167] - des composés ayant la formule (II) suivante : [0168] [Chem.14] CH C( Ri`j)-COOR''' (Il) [0169] dans laquelle : [0170] - Rni représente un atome d'hydrogène ou un groupe alkyle comprenant de 1 à 4 atomes de carbone ; [0171] - 121, est choisi dans le groupe constitué des alkyles, des cycloalkyles, des alcényles, des cycloalcényles, des alkylaryles, des arylalkyles ou des aryles, lesdits alkyles, des cycloalkyles, des alcényles, des cycloalcényles, des alkylaryles, des arylalkyles ou des aryles pouvant être éventuellement substitués et/ou interrompus par au moins un silane, un silicone, un oxygène, un halogène, un carbonyle, un hydroxyle, un ester, une urée, un uréthane, un carbonate, une amine, une amide, un soufre, un sulfonatc, ou un sulfonc ; [0172] - des polyéthylène glycol di(méth)acrylates ; [0173] - des tétrahydrofurane (méth)acrylates ; [0174] - de l'hydroxypropyl (méth)acrylate ; [0175] - de l'hexanediol di(méth)acrylate ; [0176] - du tri méthylol propane tri(méth)acrylate ; [0177] - du diéthylèneglycol di(méth)acrylate ; [0178] - du triéthylène glycol di(méth)acrylate ; [0179] - du tétraéthylène glycol di(méth)acrylate ; [0180] - du dipropylène glycol di(méth)acrylate ; [0181] - du di-(pentaméthylène glycol di(méth)acrylate ; [0182] - du diglycérol tétra(méth)acrylate ; [0183] - du tétraméthylène di(méth)acrylate ; [0184] - de l'éthylène di(méth)acrylate ; [0185] - des bisphénol A mono- et di(méth)acrylates ; [0186] - des bisphénol F mono- et di(méth)acrylates; et [0187] - de leurs mélanges. [0188] Selon un mode de réalisation, le monomère (méth)acrylate est choisi parmi le (méth)acrylate de méthyle, le (méth)acrylate d'éthyle, le (méth)acrylate de 2-éthylhexyle, le (méth)acrylate d'heptyle, le (méth)acrylate de 2-tert-butylheptyle, le (méth)acrylate d'octyle, le (méth)acrylate de 3-isopropylheptyle, le (méth)acrylate de nonyle, le (méth)acrylate de décyle, le (méth)acrylate d'undécyle, le (méth)acrylate de 5-méthylundécyle, le (méth)acrylate de dodécyle, le (méth)acrylate de 2-méthyldodécyle, le (méth)acrylate de tridécyle, le (méth)acrylate de 5-méthyltridécyl, le (méth)acrylate de tétradécyle, le (méth)acrylate de pentadécyle, le (méth)acrylate d'hexadécyle, le (méth)acrylate de 2-méthylhexadécyle, le (méth)acrylate d'heptadécyl, le (méth)acrylate de 5-isopropylheptadécyle, le (méth)acrylate de 4-tert-butyloctadécyle, le (méth)acrylate de 5-éthyloctadécyle, le (méth)acrylate de 3-isopropyloctadécyle, le (méth)acrylate d'octadécyle, le (méth)acrylate de nonadécyle, le (méth)acrylate d'eicosyle, le (méth)acrylate de 16 3-vinylcyclohexyle, le (métha)crylate de hornyle, le (méth)acrylate de 2,4,5-tri-t-buty1-3-vinylcyclohexyle, le (méth)acrylate de 2,3,4,5-tétra-t-butylcyclohexyle; le (méth)acrylate de benzyle, le (méth)acrylate de phényle, le 2-(2-éthoxyéthoxy)éthyl (méth)acrylate, le (méth)acrylate de 2-phénoxyéthyle, et leurs mélanges. [0189] De préférence, le monomère (méth)acrylate est un méthacrylate. [0190] De préférence, le monomère (méth)acrylate est le méthacrylate de méthyle. [0191] La composition A peut comprendre une teneur en monomère (méth)acrylate allant de % à 80 %, de préférence de 40 % à 70 %, avantageusement de 50 % à 65 % en poids par rapport au poids total de la partie A. [0192] La teneur en polyuréthane P dans la composition A est de préférence comprise entre 6 % et 20% en poids, de préférence entre 6 % à 15 % en poids, par rapport au poids total de la composition A. [0193] L'agent réducteur peut être choisi parmi les amines tertiaires, le sodium méta- bisulfite, le sodium bisulfite, les métaux de transition, les composés azo, les alphaaminosulfoncs, et leurs mélanges. [0194] Parmi les composés azo, on peut par exemple citer l'acide azoisobutyrique. [0195] Parmi les alpha-sulfones, on peut par exemple citer la his(tolylsulfonméthyl)henzylamine. [0196] Parmi les amines tertiaires, on peut par exemple citer la di isopropanol-p-toluidine (DIIPT) ; la diméthyl-p-toluidine ; la dipropoxy-p-toluidine ; la diméthylaniline ; la N,N-diméthylaminométhylphénol ; la N,N-diisopropanol-p-chloroaniline; la N,N-diisopropanol-p-bromoaniline; la N,N-diisopropanol-p-bromo-m-methylaniline; la N,N-diméthyl-p-chloroaniine; la N,N-diméthyl-p-bromoaniline; la N,N-diéthyl-p-chloroaniline; la N,N-diéthyl-p-bromoaniline ; et leurs mélanges. [0197] De préférence, la composition A comprend au moins une amine tertiaire. [0198] La composition A peut comprendre une teneur en agent réducteur allant de 0,5 % à 5 %, de préférence de 1 % à 3 %, en poids par rapport au poids total de la composition A. [0199] L'agent oxydant peut être choisi parmi les peroxydes, les sels organiques de métaux de transition, les composés contenant un chlore labile, et leurs mélanges. [0200] Le peroxyde peut être choisi parmi les peroxydes organiques, les peroxydes inor- ganiques, et leurs mélanges. [0201] Parmi les peroxydes inorganiques, on peut citer l'acide peroxydisulfurique et leurs sels, tels que le peroxodisulfate d'ammonium, le peroxodisulfate de sodium et le peroxodisulfate de potassium. [0202] Parmi les peroxides oganiques, on peut citer l'hydroperoxyde de cumène, l'hydroperoxyde de para-menthane, le peroxyisobutyrate de tert-butyle, le peroxy- 17 benzoate de tert-butyle, le peroxynéodécanoate de sert-butyle, le peroxypivalate de tell -amyle, le peroxyde d'acétyle, le peroxyde de henzoyle, le peroxyde de dihenzoyle, le 1,3-bis-(t-butylperoxyisopropyl)benzène, le diacétyl peroxyde, le t-hutylcumyl peroxyde, le peroxyacétate de tert-butyle, le peroxyde de cumyle, le 2,5-diméthy1-2,5-di-t-butylperoxyhexane, le 2,5-diméthy1-2,5-di-t-butyl-peroxyhex-3-yne, le 4-méthy1-2,2-di-t-butylperoxypentanc, et leurs mélanges. [0203] De préférence, la composition B comprend le peroxyde de henzoyle [0204] La composition B peut comprendre une teneur en agent réducteur allant de 1 % à 20 %, de préférence de 1 % à 10 %, en poids par rapport au poids total de la composition B. [0205] La composition selon l'invention peut typiquement comprendre un système rédox, un agent réducteur étant compris dans la partie A et un agent oxydant étant compris dans la partie B. On peut par exemple citer les combinaisons suivantes : [0206] - persulfates (oxydant) / (sodium metahisulfite et/ ou sodium bisulfite) (réducteurs) ; [0207] - peroxydes organiques (oxydant) / amines tertiaires (réducteur) ; [0208] - hydroperoxydes organiques (oxydant) / métaux de transitions (réducteur). [0209] La composition hicomposante selon l'invention peut comprendre au moins un additif choisi dans le groupe constitué des catalyseurs, des charges, des antioxydants, des stabilisants à la lumière/ ahsorheurs d'UV, des désactivateurs de métaux, des antistatiques, des agents antivoile, des agents moussants, des biocides, des plastifiants, des lubrifiants, des émulsifiants, des colorants, des pigments, des agents rhéologiques, des modificateurs d'impact, des promoteurs d'adhésion, des azurants optiques, des ignifugeants, des agents anti-suintement, des agents de nucléation, des solvants, et de leurs mélanges. [0210] Ces additifs peuvent être présents dans la composition A et/ou la composition B de la composition selon l'invention. [0211] A titre d'exemple d'agent plastifiant utilisable, on peut citer n'importe quel agent plastifiant habituellement utilisé dans le domaine des adhésifs tels que par exemple les résines époxy, les phtalates, les benzoates, les esters de trimethylolpropane, les esters de triméthyloléthane, les esters de triméthylolméthane, les esters de glycérol, les esters de pentaerythritol, les huiles minérales napthéniques, les adipates, les cyclohexyldicarboxylates, les huiles paraffiniques, les huiles naturelles (éventuellement époxydées), les polypropylènes, les polybutylènes, les polyisoprènes hydrogénés, et leurs mélanges. [0212] De préférence, on utilise : [0213] - le diisodecyl phtalate, tel que par exemple commercialisé sous le nom PALATINOLIM DIDP par la Société BASF, [0214] - un ester d'acide alkylsulphonique et de phénol, tel que par exemple commercialisé 18 sous le nom MESAMOLL® par la société LANXESS, [0215] - le diisonony1-1,2-cyclohexanedicarboxylate, tel que par exemple commercialisé sous le nom HEXAMOLL DINCHO par la société BASE, [0216] - le tétravalérate de pentaérythritol, tel que par exemple commercialisé sous le nom PEVALENumpar la Société PERSTORP, [0217] - l'huile de Soja époxydéc tel que par exemple commercialisée sous le nom VIKOFLEX® 7170 par la Société ARKEMA. [0218] A titre d'exemple d'agent(s) de rhéologie (thixotropiqucs) utilisable(s), on peut citer n'importe quel agent de rhéologie habituellement utilisé dans le domaine des compositions adhésives. [0219] De préférence, les agents thixotropiques sont choisis parmi : [0220] - les plastisols de PVC, correspondant à une suspension de PVC dans un agent plastifiant miscible avec le PVC, obtenue in situ par chauffage à des températures allant de 60°C à 80°C. Ces plastisols peuvent être ceux décrits notamment dans l'ouvrage « Polyurethane Scalants », Robert M. Evans, ISBN 087762-998-6, [0221] - la silice pyrogénée, telle que par exemple vendu sous la dénomination HDK® N20 par la société Wackcr ; [0222] - des dérivés d'urée issus de la réaction d'un monomère diisocyanate aromatique tel que le 4,4'-MDI avec une amine aliphatique telle que la hutylamine. La préparation de tels dérivés d'urée est décrite notamment dans la demande FR 1 591 172 ; [0223] - les cires d'amides micronisées, telles que le CRAYVALLAC SLT commercialisé par Arkema. [0224] La composition selon l'invention peut comprendre en outre au moins une charge organique et/ou minérale. [0225] La (ou les) charge(s) minérale(s) utilisable(s) est (sont) avantageusement choisie(s) de manière à améliorer les performances mécaniques de la composition selon l'invention à l'état réticulée. [0226] A titre d'exemple de charge(s) minérale(s) utilisable(s), on peut utiliser n'importe quelle(s) charge(s) minérale(s) habituellement utilisée(s) dans le domaine des compositions adhésives. Ces charges se présentent typiquement sous la forme de particules de géométrie diverse. Elles peuvent être par exemples sphériques, fibreuses, ou présenter une forme irrégulière. [0227] De préférence, la(les) charge(s) est(sont) choisie(s) dans le groupe constitué de l'argile, du quartz, des charges carbonatées, du kaolin, du gypse, des argiles, et de leurs mélanges, préférentiellement la(les) charge(s) est(sont) choisie(s) parmi les charges carbonatées, telles que les carbonates de métaux alcalin ou alcalino-terreux, et plus préférentiellement le carbonate de calcium ou la craie. [0228] Ces charges peuvent être non traitée ou traitées, par exemple à l'aide d'un acide 19 organique tel que l'acide stéarique, ou d'un mélange d'acides organiques constitué majoritairemcnt d'acide stéarique. [0229] On peut utiliser également des microsphères creuses minérales telles que des mi- crosphères creuses de verre, et plus particulièrement celles en borosilicate de sodium et de calcium ou en aluminosilicate. [0230] La composition selon l'invention peut en outre comprendre au moins un promoteur d'adhésion, de préférence choisi parmi les silanes, tels que les aminosilanes, les époxysilanes ou les acryloyl silanes, ou les promoteurs d'adhésion à hase d'ester de phosphate tel que par exemple l'ester phosphate 2-hydroxyéthyl de méthacrylate, le 2-méthacryloyloxyethyl phosphate, le his-(2-méthacryloyloxyethyl phosphate), le 2-acryloyloxyethyl phosphate, le his-(2-acryloyloxyethyl phosphate), le méthyl(2-méthacryloyloxyethyl phosphate), l'éthyl-(2-méthacryloyloxyethyl phosphate), un mélange d'esters mono and di-phosphate de 2-hydroxyéthyl de méthacrylate. [0231] Lorsqu'un solvant, en particulier un solvant volatil, est présent dans la composition, sa teneur est de préférence inférieure ou égale à 5% en poids, de préférence encore inférieure ou égale à 3% en poids, par rapport au poids total de la composition. [0232] De préférence, la teneur en solvant(s) dans la composition est comprise entre 0% et 5% en poids. [0233] Lorsqu'un pigment est présent dans la composition, sa teneur est de préférence in- férieure ou égale à 3% en poids, de préférence encore inférieure ou égale à 2% en poids, par rapport au poids total de la composition. Lorsqu'il est présent, le pigment peut par exemple représenter de 0,1% à 3% en poids ou de 0,4% à 2% en poids du poids total de la composition. [0234] Les pigments peuvent être des pigments organiques ou inorganiques. [0235] Par exemple, le pigment est TiO,, en particulier le KRONOS® 2059 commercialisé par la société KRONOS. [0236] La composition peut comprendre une quantité de 0,1% à 3%, de préférence de 1% à 3% en poids, d'au moins un stabilisant UV ou antioxydant. Ces composés sont typiquement introduits pour protéger la composition d'une dégradation résultant d'une réaction avec de l'oxygène qui est susceptible de se former par action de la chaleur ou de la lumière. Ces composés peuvent inclure des antioxydants primaires qui piègent les radicaux libres. Les antioxydants primaires peuvent être utilisés seuls ou en combinaison avec d'autres antioxydants secondaires ou des stabilisants UV. [0237] On peut par exemple citer l'IRGANOX 0 1010, l'IRGANOX O B561, l'IRGANOX ® 245, l'IRGAFOS CD 168, TINUVIN® 328 ou TINUVINTM 770 commercialisés par BASF. [0238] Selon un mode de réalisation préféré, la composition A comprend au moins un co- polymère à blocs acryliques, de préférence en une teneur allant de 2% à 40% en poids, 20 encore plus préférentiellement de 5% à 20% en poids par rapport au poids total de la composition A. Les copolymères à blocs acryliques sont typiquement des modificateurs d'impact. [0239] Les copolymères à blocs acryliques peuvent être des copolymères comprenant : [0240] - de 1% à 99% d'au moins un bloc rigide (A) dont la température de transition vitreuse est supérieure à la température ambiante d'au moins 20°C ; [0241] - de 1 à 99% en poids d'au moins un bloc souple (B) dont la température de transition vitreuse est inférieure à la température ambiante d'au moins 10°C. [0242] De préférence, les copolymères sont des triblocs à blocs rigide / bloc souple / bloc rigide, dans lesquels : [0243] - au moins un bloc rigide (A) du copolymère est avantageusement constitué d'unités monomères issues d'au moins un méthacrylate de formule 0-12=C(C1-13)-COOR, où Ri est un groupe alkyle linéaire ou ramifié en C1-C3, un groupe ramifié en C4, un groupe cycloalkyle en C3-C8, un groupe aryle en C6-C20, un groupe arylalkyle en C7-C30 renfermant un groupe alkyle en C1-C4, un groupe hétérocyclique ou un groupe hétérocyclylalkyle renfermant un groupe alkyle en C1-C4 ; et [0244] - le bloc souple (B) renferme avantageusement: [0245] (i) des unités monomériques issues d'au moins un acrylatc d'alkyle de formule CH, =CH-COORi où Ri est un groupe alkyle linéaire ou ramifié en C1-C12, et/ou (ii) des unités monomériques issues d'au moins un méthacrylate de formule CH2=C (CH-3)-COORk où Rk est un groupe alkyle linéaire en C4-C12 ou un groupe alkyle ramifié en C5- C12. [0246] Le bloc rigide (A) comprend de préférence des unités monomériques issues de monomères méthacrylate de méthyle. [0247] Le bloc rigide (A) peut comprendre en outre au moins un monomère dialkyla- crylamide dont les groupes alkyles, linéaires ou ramifiés, comprennent de 1 à 10 atomes de carbone, tels que le N,N-diméthylacrylamide. [0248] Le bloc souple (B) comprend de préférence des unités monomériques issues d'au moins un monomère choisi parmi l'acrylate de butyle, l'acrylate de 2-éthylehexyle, l'acrylate d'hydroxyéthyle, le méthacrylate de 2-éthylhexyle, l'acrylate de n-octyle et leurs mélanges. [0249] Préférentiellement, le copolymère est un copolymère à blocs polyméthacrylate de méthyle/polyacrylate de n-butyle/polyméthacrylate de méthyle. [0250] Parmi les copolymères à blocs acryliques, on peut par exemple citer les Na- nostrength0 commercialisés par Arkema (M52 comprenant 52% en poids de polyacrylate de n-butyle, ou le M75 comprenant environ 75% en poids de polyacrylate de n-butyle ou le M65 comprenant environ 65% en poids de polyacrylate de n-butyle). [0251] Selon un mode de réalisation préféré, la composition B comprend au moins une 21 résine époxy. [0252] La résine époxy peut être aliphatique, cycloaliphatique, hétérocyclique ou aromatique. [0253] La résine époxy peut être monomérique ou polyrnérique. [0254] Les résines époxy peuvent être choisies parmi les polyglycidyl éthers de composés polyphénoliques, de préférence comprenant de 2 à 6 fonctions glycidyl éther par mole de résine. [0255] Un composé phénolique est un composé ayant au moins deux groupes hydroxyles aromatiques. [0256] Les composés phénoliques peuvent être choisi dans le groupe constitué du résorcinol, du catéchol, de l'hydroquinone, du hisphénol A (2,2-bis-(4-hydroxyphényl)propane), hisphénol AP (1,1-his-(4-hydroxyphény1)-1-phényléthane), hisphénol AF (2,2-his-(4-hydroxyphényl)-hexafluoropropanc), hisphénol B ((2,2-his-(4-hydroxyphényl)hutane), hisphénol BP (his-(4-hydroxyphényI)-diphényl méthane), hisphénol C (2,2-his-(3-méthy1-4-hydroxyphényl)propane), hisphénol CII (his(4-hydroxyphényl)-2,2-dichloroéthylène), hisphénol E (1,1-his-(4-hydroxyphényl)éthane), hisphénol F (his(4-hydroxyphényl)-2,2-dichloroéthylène), hisphénol FL (4,4'-(9H-fluorén-9-ylidène)hisphénol, hisphénol G (2,2-bis-(4-hydroxy-3-isopropylphényl)propane), bisphénol M (1,3-bis-(2-(4-hydroxyphény1)-2-propyl)benzène), bisphénol P (1,4-bis(2-4-hydroxyphény1)-2-propyl)benzène), bisphénol PH (5,5'-(1-méthyléthylidène)-bis[1,1'-(bisphény1)-201]propane), bisphénol S (bis(4-hydroxyphényl)sulfone), bisphénol TMC (1,1-bis(4-hydroxyphény1)-3,3,5-triméthylcyclohexane) ; bisphénol Z (1,1-bis(4-hydroxyphényl)cyclohexane), bisphénol K, tétraéthylbiphénol, et leurs mélanges. [0257] La résine époxy peut avoir une teneur en fonction époxy allant de 0,3 à 10,8 méq par gramme de résine. [0258] De nombreuses résines époxy sont typiquement disponibles commercialement. On peut par exemple citer les résines D.E.R.TM 331, D.E.R.TM 383 commercialisées par la société DOW CHEMICALS, la résine EPON 862 commercialisée par HEXION SPECIALITY CHEMICALS, les résines EPOSIR® sur base bisphénol A commercialisées par SIR INDUSTRIAL (par exemple EPOSIR® 7120, les résines EPOSIR® sur base bisphénol A/bisphénol F (par exemple EPOSIR® F556). [0259] Selon un mode de réalisation, le ratio volumique composition A/composition B dans la composition de l'invention va de 100/5 à 1/1, de préférence de 20/1 à 1/1, préféren- tiellement de 10/1 à 1/1. [0260] Selon un mode de réalisation préféré, la composition susmentionnée comprend : [0261] - une composition A comprenant : [0262] - de 6 % à 20 % en poids de polyuréthane(s) P tel(s) que décrit(s) ci-dessus ; [0263] - de 0,1 % à 5 % en poids d'agent(s) réducteur(s) ; [0264] - de 20% à 80 %, de préférence de 40 % à 70 % en poids de monomère(s) mé- thacrylate ; [0265] par rapport au poids total de la composition A ; [0266] - une composition B comprenant : [0267] - de 1 % à 20 %, de préférence de 1 % à 10 % en poids d'agent(s) oxydant(s); et [0268] - de 0% à 30% en poids de monomère(s) méthacrylate ; [0269] par rapport au poids total de la composition B. [0270] De préférence, la composition selon l'invention est une composition adhésive. Kit prêt à l'emploi [0271] La présente invention concerne également un kit prêt à l'emploi, comprenant la com- position A telle que définie ci-dessus d'une part et la composition B telle que définie ci-dessus d'autre part, conditionnées dans deux compartiments séparés. Il peut par exemple s'agir d'une cartouche bicomposante. [0272] En effet, la composition selon l'invention peut se trouver sous une forme bi- composante, par exemple au sein d'un kit prêt à l'emploi, comprenant la composition A d'une part dans un premier compartiment ou fût et la composition B d'autre part dans un second compartiment ou fût, dans des proportions adaptées pour un mélange direct des deux composants, par exemple à l'aide d'une pompe doseusc. [0273] Selon un modo de réalisation de l'invention, le kit comprend en outre un ou plusieurs moyens permettant le mélange des compositions A et B. Dc préférence, les moyens de mélange sont choisis parmi des pompes doseuses, des mélangeurs statiques de diamètre adapté aux quantités utilisées Utilisations des compositions [0274] La présente invention concerne également l'utilisation d'une composition telle que définie ci-dessus, comme adhésif, mastic ou revêtement, de préférence comme adhésif [0275] L'invention concerne également l'utilisation de ladite composition pour la réparation et/ou le collage structural ou semi-structural de matériaux dans le domaine du transport, automobile (voiture, bus ou camion), de l'assemblage, de la marine, ou de la construction. [0276] La présente invention concerne également un procédé d'assemblage de deux substrats par collage, comprenant : [0277] - l'enduction sur au moins un des deux substrats à assembler d'une composition 23 obtenue par mélange des compositions A et B telles que définies précédemment ; puis [0278] - la mise en contact effective des deux substrats ; [0279] - la réticulation de la composition. [0280] L'étape de réticulation peut être mise en oeuvre à une température comprise entre 0°C et 200°C, de préférence entre 10°C et 150°C, de préférence entre 23 et 80°C et en particulier entre 20°C et 25°C. [0281] La réticulation peut également être induite à l'aide des micro-ondes. [0282] Les substrats appropriés sont, par exemple, des substrats inorganiques tels que le béton, les métaux ou les alliages (comme les alliages d'aluminium, l'acier, les métaux non-ferreux et les métaux galvanisés) ; ou bien des substrats organiques comme le bois, des plastiques comme le PVC, le polycarbonate, le PMMA, le polyéthylène, le polypropylène, les polyesters, les résines époxy ; les substrats en métal et les composites revêtus de peinture. [0283] Les compositions selon l'invention une fois réticulées présentent avantageusement une résistance élevée à haute température. [0284] Les compositions selon l'invention présentent avantageusement, après réticulation, de bonnes propriétés adhésives. [0285] Tous les modes de réalisation décrits ci-dessus peuvent être combinés les uns avec les autres. En particulier, les différents constituants susmentionnés de la composition, et notamment les modes préférés, de la composition peuvent être combinés les uns avec les autres. [0286] Dans le cadre de l'invention, par « comprise entre x et y », ou « allant de x à y », on entend un intervalle dans lequel les bornes x et y sont incluses. Par exemple, la gamme «comprise entre 0% et 25% » inclus notamment les valeurs 0% et 25%. [0287] L'invention est à présent décrite dans les exemples de réalisation suivants qui sont donnés à titre purement illustratif, et ne sauraient être interprétés pour en limiter la portée. EXEMPLES [0288] Les ingrédients suivants ont été utilisés : [0289] - SUPRASEC 2004 commercialisé par HUNTSMAN est un diphénylméthane diisocyanate (MDI) comprenant environ 70% en poids de monomère 4,4'-MDI et environ 30% en poids de monomère 2,4'-MDI, de fonctionnalité 2 et ayant une viscosité de 15 mPa/s à 25°C et un pourcentage de NCO de 32.8% ; [0290] - 2-hydroxyéthyl méthacrylate (HEMA) commercialisé par ALDRICH (I0H = 430 mg KOH/g) ; [0291] - VORANOLTM P2000 commercialisé par la société DOW est un Polypropylène Glycol (PPG) de fonctionnalité égale à 2 ayant un IOH de 56 mg KOH/g ; [0292] - BORCHI KAT® 315: catalyseur à base de néodécanoate de bismuth (disponible 24 auprès de la société BORCHERS) ; [0293] - méthacrylate de méthyle (MMA) commercialisé par ARKEMA ; [0294] - HDKO N20 : silice pyrogénée vendu par la société WACKER ; [0295] - DESMODUR VK 10 commercialisé par COVESTRO est un MDI Polymérique avec un %NCO = 31,5 ; [0296] - DESMODUR 44 MC FLAKES commercialisé par la société COVESTRO est un pur 4,4'-MDI. [0297] - PRIPLAST 3186 est un polyester polyol hiosourcé commercialisé par CRODA avec un TOH= 66 mg KOH/g ; [0298] - CAPA 2210 est un Polyol Polycaprolactone commercialisé par PERSTORP avec un IOH= 60 mg KOH/g ; [0299] - Struktol 3622 : Polyol modifié à partir de Bisphenol-A-diglycidylether (DGEBA) de la société Schill+Seilacher ; [0300] - DER 331 : résine cpoxy liquide produit de la réaction du hisphénol A avec l'épichloridrine de la société DOW ; [0301] - Luperox ANS50 : peroxyde de benzoylc à 50% dans un plastifiant produit par la société Arkema ; [0302] - Disparlon 6700: Cire de polyamide micronisée produite par la société Kusumoto chemicals ; [0303] - HYPRO 1300-X33LC : Polymère réactif liquide commercialisé par la société CVC thermoset specialties ; [0304] - Talla-on CL40 : magnesium hydrosilicate talc de la société Minerai Girona ; [0305] - DMPT : Diméthyl paratoluidine commercialisé par la société Sigma ; [0306] - M65A : copolymère triblocs de type (polyméthacrylate de méthyle-polyacrylate de n-butyle-polyméthacrylate de méthyle) comprenant environ 65% en poids de polyacrylate de n-butyle, commercialisé par ARKEMA. Exemple 1 : préparation du polyuréthane Pl [0307] [Tableauxl] In édients Quant \ Quantité (%) DEHpv9OztUR VK 1 151.7 15.2 PRP ST 3185 222 22.2 C 2210 189;49 19,0 Méthacrylate de r: !hyle 341;5 2 hydrocyéthyl métnacrylale 95,2 (HElt,:.4) [0308] Dans un réacteur, les polyols Priplast 3186 et CAPA 2210 ont été introduits et chauffés à 90 °C sous vide pour déshydrater les polyols pendant environ lh. Le Desmodur VK 10 a été introduit dans le réacteur et chauffé à 70°C pendant environ 2h. Puis, le réacteur a été équipé d'un réfrigérant. Après quelques minutes, le méthacrylate de méthyle a été introduit. Ensuite, le 2-hydroxyéthylméthacrylate a été introduit, et le milieu réactionnel a été mélangé à 70°C pendant lh. On obtient le polyuréthane P1 en solution dans le méthacrylate de méthyle (extrait sec = 65,8%). Exemple 2 : préparation du polyuréthane P2 [0309] [Tableaux2] frgredients Quantité (g) Qua é (7, " QéatittaiL 44 MC 61 &0 20.63 N.&Éâllp[ : m P2000 199,50 6:63 agtz. i KAT 315 0;03 0,010 2- n yét4 yl méthacrylate 3849 [0310] Dans un réacteur, le polyol Voranol 1M P2000 a été introduit et chauffé à 90°C sous vide pour déshydrater le polyol pendant environ Ih. Le Dcsmodur 44 MC a été introduit dans le réacteur et chauffé à 70°C pendant environ 2h. Après quelques minutes, le catalyseur et le 2-hydroxyéthyl méthacrylate ont été introduits, et le milieu réactionnel a été mélangé à 60°C pendant lh. Exemple 3 : préparation des compositions [0311] Dans un réacteur maintenu sous agitation constante et sous azote, les différents in- grédients constituant le composant A sont mélangés dans les proportions indiquées dans le tableau suivant à une température de 23°C. [0312] Dans un réacteur maintenu sous agitation constante et sous azote, les différents in- grédients constituant le composant B sont mélangés dans les proportions indiquées dans le tableau suivant à une température de 23°C. [0313] Une composition n'l a été préparée avec les ingrédients suivants : [0314] 26 [Tableaux3] t A ° % (en lt gré i e (en égr poids ) %oi ds)p MNIA 45 X 622 Copolymère (Pi 65A). E laC.911 6700 DER 331 33;9 2 Lv .4NS50 .. HYPRO I300-X33L 20 HDK N20 3.5 Polyui diane P1 en solutbn clans te 10 méthacrylate de méthyle (adduil obtenu à rexernple 1) acide éthacrybque 3 TanCL.40 , B D . PT TOTAL TOTAL 100 [0315] Lc composant A comprend 6,58% en poids du polyuréthane PI par rapport au poids total du composant A ((65,8% x 10%) / 100 = 6,58%). [0316] Lc composant A et le composant B ci-dessus ont été mélangés, dans un ratio volumique 10 : 1. [0317] Lc mélange est effectué à une température de 23°C environ, selon le ratio volumique donné avec un mélangeur statique. [0318] Une composition n°2 comparative a été préparée de la même façon avec les in- grédients suivants : [0319] 27 ITableaux41 Composant .A. Composa 'in rédients p kis) ingrédients lents % len poids) KAMA 45 5M.4 3622 23.1 Go y ère à bloc (M65 13 PER 33 33.9 PePt 6100 2 laa N- 39,5 HYPRO 1300 X33Lt 22 HD 2 3,5 Polyuréthane Pl en soluton dans [e roéthaaylate de méthyEe (adduït obtenu dans l'exemp)e 1) acide Eréthacryi,gtEe 3 Tà fai.CL40. DMPT 1 TOTAL TOTAL. i GO [0320] Lc composant A comprend environ 5,26% en poids du polyuréthane P1 par rapport au poids total du composant A ((65.8% x 8%) / 100 = 5,26%). [0321] Le composant A et le composant B ci-dessus ont été mélangés. dans un ratio volumique 10 : 1. [0322] Le mélange est effectué à une température de 23°C environ, selon le ratio volumique donné avec un mélangeur statique. Exemple 4 : résultats [0323] Mesure de la résistance à la rupture par essai de traction : [0324] La mesure de la résistance (contrainte à la rupture) par essai dc traction a été effectuée selon le protocole décrit ci-après. [0325] Lc principe de la mesure consiste à étirer dans une machine de traction, dont la mâchoire mobile se déplace à une vitesse constante égale à 100 mm/minute, une éprouvette standard constituée de la composition réticulée et à enregistrer, au moment où se produit la rupture dc l'éprouvette, la contrainte de traction appliquée (en MPa) ainsi que l'allongement de l'éprouvette (en %). L'éprouvette standard est en forme d'haltère, comme illustré dans la norme internationale ISO 37 de 2011. La partie étroite de l'haltère utilisée a pour longueur 20 mm, pour largeur 4 mm et pour épaisseur 500 !LM. [0326] Tests dc collage 28 [0327] Les collages sont réalisés sur des stérigmes en aluminium provenant de la société Rocholl. Sur un stérigme, une zone de 25*12.5rnm a été délimitée à l'aide de cales en téflon de 250pm d'épaisseur une zone de 25*12.5mm. Cette zone a été remplie avec la composition à tester, puis un second stérigme du même matériau a été contrecollé. L'ensemble a été maintenu par une pince et placé en salle climatisée à 23°C ou à 100°C et 50% HR (humidité relative) durant une semaine avant traction sur dynamomètre. La traction sur dynamomètre a pour but d'évaluer la force maximale (en MPa) à exercer sur l'assemblage pour désolidariser celui-ci. Le recours à une machine de traction permet de soumettre un joint à recouvrement simple placé entre deux supports rigides à une contrainte de cisaillement jusqu'à rupture en exerçant une traction sur les supports parallèlement à la surface de l'assemblage et à l'axe principal de l'éprouvette. Le résultat à consigner est la force ou la contrainte à la rupture. La contrainte de cisaillement est appliquée via la mâchoire mobile de la machine de traction avec un déplacement à la vitesse de 5 mm/min. Cette méthode de traction est réalisée telle que définie par la norme EN 1465 de 2009. [0328] Les propriétés obtenues des compositions préparées sont résumées dans le tableau suivant : [0329] [fableaux5] Cage g , C . t 2 QÇ..UIPS.eiçiOE Colla. ge Qtrele. à PaW.P Ur F n' aiPa) Facies F P z Facies Pa 9 a 23i±1,4e, Q qi 1.4.6±06 RC 3 7 â n RC Ç....QMP-?eli9...art2 jjanutioi RC 1 3a:1 16 ± 1.7 [0330] RC : rupture cohésive 103311 RA : rupture adhésive 103321 Fmax : force maximale au moment de la rupture du collage 103331 La composition n°1 conduit avantageusement à un collage sur aluminium menant à une rupture cohésive (RC), ce qui dénote notamment une bonne adhésion dans le domaine automobile par rapport à l'obtention d'une rupture adhésive RA. De plus, la force maximale (Fmax) au moment de la rupture est avantageusement plus élevée à 23°C et à haute température (100°C), que celle obtenue avec la composition comparative n°2 ayant une teneur en polyuréthane PI inférieure à 6% en poids dans le composant A. 103341 En outre, la composition n°1 conduit avantageusement à un joint adhésif présentant après réticulation une contrainte à la rupture supérieure à celle obtenue avec la composition n°2 (comparative). 29 [Revendication I] [Revendication 2] REVENDICATIONSComposition bicomposante comprenant : - une composition A comprenant : - au moins un polyuréthane P comprenant au moins deux fonctions méthacrylate terminales, la teneur en polyuréthane P étant supérieure ou égale à 6% en poids par rapport au poids total de la composition A; - au moins un agent réducteur ; et - au moins un monomère méthacrylate ; - une composition B comprenant : - au moins un agent oxydant ; et - éventuellement au moins un monomère méthacrylate, ledit polyuréthane P étant obtenu par un procédé comprenant : - El) une étape de préparation d'un polyuréthane comprenant au moins deux groupes terminaux NCO comprenant la réaction de polyaddition entre : - i) au moins un polyisocyanate ; et - ii) au moins un polyol ; - E2) la réaction du produit formé à l'issue de l'étape El) avec au moins un monomère méthacrylate M comprenant au moins une fonction hydroxyle. Composition selon la revendication 1, caractérisée en ce que le(s) polyisocyanate(s) sont des diisocyanate(s), de préférence choisi(s) dans le groupe constitué de l'isophorone diisocyanate (IPDI), de l'hexaméthylène diisocyanate (HDI), de l'heptane diisocyanate, de l'octane diisocyanate, du nonane diisocyanate, du décane diisocyanate, de l'undécane diisocyanate, du dodécane diisocyanate, du 2,4'-méthylènebis(cyclohexylisocyanate) (2,4'-H6MDI), du 4,4'-méthylènebis(cyclohexylisocyanate) (4,4'-H6MDI), du norbornane diisocyanate, du norbomène diisocyanate, du 1,4-cyclohexane diisocyanate (CHDI), du méthylcyclohexane diisocyanate, de l'éthylcyclohexane diisocyanate, du propylcyclohexane diisocyanate, du méthyldiéthylcyclohexane diisocyanate, du cyclohexane diméthylène diisocyanate, du 1,5-diisocyanato-2-méthylpentane (MPDI), du 1,6-diisocyanato-2,4,4-triméthylhexane, du 1,6-diisocyanato-2,2,4-triméthylhexane (TMDI), du 4-isocyanatométhy1-1,8-octane diisocyanate (TIN), du (2,5)-bis(isocyanatométhyphicyclo[2.2.1]heptane (2,5-NBDI), du 30 (2,6)-bis(isocyanatométhyl)bicyclo[2.2.1]heptane (2,6-NBDI), du bis(isocyanatomethyl)cyclohexane (H6-XDI) (en particulier le 1,3-bis(isocyanatomethyl)cyclohexane (1,3-H6-XDI)), du xylylènediisocyanate (XDI) (en particulier le m-xylylène diisocyanate (m-XDI)), du toluène diisocyanate (en particulier le 2,4-toluène diisocyanate (2,4-TDI) et/ou le 2,6-toluène diisocyanate (2,6-TDI)), du diphénylméthane diisocyanate (en particulier le 4,4'-diphénylméthane diisocyanate (4,4'-MDI) et/ou le 2,41-diphénylméthane diisocyanate (2,4'-MDI), du tétraméthylxylylène diisocyanate (TMXDI) (en particulier le tétraméthyl m-xylylène diisocyanate), d'un allophanate de HDI ayant par exemple la formule (Y) suivante : [Chem.151 (Y) dans laquelle p est un nombre entier allant de 1 à 2, q est un nombre entier allant de 0 à 9, et de préférence 2 à 5, R: représente une chaine hydrocarbonée, saturée ou insaturée, cyclique ou acyclique, linéaire ou ramifiée, comprenant de 1 à 20 atomes de carbone, de préférence de 6 à 14 atomes de carbone, K, représente un groupe divalent alkylène, linéaire ou ramifié, ayant de 2 à 4 atomes de carbones, et de préférence un groupe divalent propylène ; et de leurs mélanges. [Revendication 3] Composition selon l'une quelconque des revendications 1 ou 2, ca- ractérisée en ce que le polyisocyanate est choisi parmi les polyisocyanates à base de diphénylméthane diisocyanate (MDI), et en particulier parmi les polyisocyanates monomériques et polymériques. [Revendication 4] Composition selon l'une quelconque des revendications 1 à 3, ca- ractérisée en ce que le(s) polyols) est(sont) choisi(s) parmi les polyester polyols, les polyéther polyols, les polyène polyols, les polycarbonate polyols, les poly(éther-carbonate) polyols, et leurs mélanges. [Revendication 5] Composition selon l'une quelconque des revendications 1 à 4, ca- 31 [Revendication 6] [Revendication 7] [Revendication 8] [Revendication 9] ractériséc en cc le monomère méthacrylate M est choisi parmi ceux ayant la formule (1) suivante : [Chem.16] cH2=c(R-)-c{.--ofro-Fc-o H (I) dans laquelle : - R6 représente un méthyle ou un atome d'hydrogène, de préférence un méthyle; - R7 représente un radical hydrocarboné clivaient linéaire ou ramifié, aliphatique ou cyclique, saturé ou insaturé, comprenant de préférence de 2 à 240 atomes de carbone, et étant éventuellement interrompu par un ou plusieurs hétéroatomes (tel que par exemple N, O. S, et en particulier O), et/ou éventuellement interrompu par un ou plusieurs groupes aromatiques, et/ou éventuellement comprenant un ou plusieurs groupes divalents -N(R')- avec Ra représentant un radical alkyle linéaire ou ramifié comprenant de 1 à 22 atomes de carbone (amine tertiaires), - C(=0)0- (ester), -C(=O)NH- (amide), -NHC(=O)O- (carbamate), - NHC(=0)-NH- (urée), ou -C(=0)- (carbonyle), et/ou étant éventuellement substitué. Composition selon l'une quelconque des revendications 1 à 5, caractérisée en ce le monomère M est choisi parmi le 2-hydroxyéthyl méthacrylate, le 2-hydroxypropyl méthacrylate, le 4-hydroxybutyl méthacrylate, le 2-hydroxybutyl méthacrylate, le 2-hydroxyéthyl acrylate, le 2-hydroxypropyl acrylate, le 4-hydroxybutyl acrylate, de préférence le monomère M est le 2-hydroxyéthyl méthacrylate. Composition selon l'une quelconque des revendications 1 à 6, caractérisée en ce le polyuréthane P a une masse moléculaire moyenne en nombre (Mn) supérieure ou égale à 2 000 glmol, de préférence supérieure ou égale à 5 000 g/mol, préférentiellement supérieure ou égale à 7 000 g/mol, mieux encore supérieure ou égale à 10 000 g/mol. Composition selon l'une quelconque des revendications 1 à 7, caractérisée en ce la teneur en polyuréthane P dans la composition A est comprise entre 6% et 20% en poids par rapport au poids total de la composition A. Composition selon l'une quelconque des revendications 1 à 8, caractérisée en ce le(s) monomère(s) (rnéth)acrylate(s) est(sont) choisi(s) dans le groupe constitué : 32 [Revendication 10] - des composés ayant la formule (T!) suivante : [Chem.16] et 2=C(R:)-000 (II) dans laquelle : - Ri° représente un atome d'hydrogène ou un groupe alkyle comprenant de 1 à 4 atomes de carbone ; - R" est choisi dans le groupe constitué des alkyles, des cycloalkyles, des alcényles, des cycloalcényles, des alkylaryles, des arylalkyles ou des aryles, lesdits alkyles, des cycloalkyles, des alcényles, des cycloalcényles, des alkylaryles, des arylalkyles ou des aryles pouvant être éventuellement substitués etiou interrompus par au moins un silane, un silicone, un oxygène, un halogène, un carbonyle, un hydroxyle, un ester, une urée, un uréthane, un carbonate, une amine, une amide, un soufre, un sulfonate, ou un sulfone ; - des polyéthylène glycol di(méth)acrylates ; - des tétrahydrofurane (néth)acrylates ; - de l'hydroxypropyl (méth)acrylate ; - de l'hexanediol di(méth)acrylate ; - du triméthylol propane tri(méth)acrylate ; - du diéthylèneglycol di(méth)acrylate ; - du triéthylène glycol di(méth)acrylate ; - du tétraéthylène glycol di(méth)acrylate ; - du dipropylène glycol di(méth)acrylate ; - du di-(pentaméthylène glycol di(méth)acrylate ; - du diglycérol tétra(méth)acrylate ; - du tétraméthylène di(méth)acrylate ; - de l'éthylène di(méth)acrylate ; - des hisphénol A mono- et di(méth)acrylates ; - des hisphénol F mono- et di(méth)acrylates; et - de leurs mélanges. Composition selon l'une quelconque des revendications 1 à 9, caractérisée en ce que le monomère (méth)acrylate est choisi parmi le (méth)acrylate de méthyle, le (méth)acrylate d'éthyle, le (méth)acrylate de 2-éthylhexyle, le (méth)acrylate d'heptyle, le (méth)acrylate de 2-tert-butylheptyle, le (méth)acrylate d'octyle, le (méth)acrylate de 3-isopropylheptyle, le (méth)acrylate de nonyle, le (méth)acrylate de 33 décyle, le (méth)acrylate d'undécyle, le (méth)acrylate de 5-méthylundécyle, le (méth)acrylate de dodécyle, le (méth)acrylate de 2-méthyldodécyle, le (méth)acrylate de tridécyle, le (méth)acrylate de 5-méthyltridécyl, le (méth)acrylate de tétradécyle, le (méth)acrylate de pentadécyle, le (méth)acrylate d' hexadécyle, le (méth)acrylate de 2-méthylhexadécyle, le (méth)acrylate d' heptadécyl, le (méth)acrylate de 5-isopropylheptadécyle, le (méth)acrylate de 4-tert-butyloctadécyle, le (méth)acrylate de 5-éthyloctadécyle, le (méth)acrylate de 3-isopropyloctadécyle, le (méth)acrylate d'octadécyle, le (méth)acrylate de nonadécyle, le (méth)acrylate d'eicosyle, le (méth)acrylate de 3-vinylcyclohexyle, le (méth)acrylate de hornyle, le (méth)acrylate de 2,4,5-tri-t-buty1-3-vinylcyclohexyle, le (méth)acrylate de 2,3,4,5-tétra-t-butylcyclohexyle; le (méth)acrylate de benzyle, le (méth)acrylate de phényle, le 2-(2-éthoxyéthoxy)éthyl (méth)acrylate, le (méth)acrylate de 2-phénoxyéthyle, et leurs mélanges. [Revendication 11] Composition selon l'une quelconque des revendications 1 à 10, ca- ractérisée en cc que la composition A comprend une teneur en monomère (méth)acrylate allant de 20% à 80%, de préférence de 40% à 70%, avantageusement de 50% à 65% en poids par rapport au poids total de la partie A. [Revendication 12] Composition selon l'une quelconque des revendications 1 à 11, ca- ractérisée en ce que l'agent réducteur est choisi parmi les amines tertiaires, le sodium métabisulfite, le sodium bisulfite, les métaux de transition, les composés azo, les alpha-aminosulfones, et leurs mélanges. [Revendication 13] Composition selon l'une quelconque des revendications 1 à 12, ca- ractérisée en ce que l'agent oxydant est choisi parmi les peroxydes, les sels organiques de métaux de transition, les composés contenant un chlore labile, et leurs mélanges. [Revendication 14] Composition selon l'une quelconque des revendications 1 à 13, ca- ractérisée en ce qu'elle comprend dans la composition A et/ou la composition B, au moins un additif choisi dans le groupe constitué des catalyseurs, des charges, des antioxydants, des stabilisants à la lumière/ absorbeurs d'UV, des désactivateurs de métaux, des antistatiques, des agents antivoile, des agents moussants, des biocides, des plastifiants, des lubrifiants, des émulsifiants, des colorants, des pigments, des agents rhéologiques, des modificateurs d'impact, des promoteurs d'adhésion, des azurants optiques, des ignifugeants, des agents anti-suintement, des agents de nucléation, des solvants, et de leurs mélanges. 34 [Revendication 15] [Revendication 16] [Revendication 17] [Revendication 18] [Revendication 19] Composition selon l'une quelconque des revendications 1 à 14, caractérisée en cc le ratio volumique composition A/composition B dans la composition de l'invention va de 100/5 à 1/1, de préférence de 20/1 à 1/1, préférentiellement de 10/1 à 1/1. Composition selon l'une quelconque des revendications 1 à 15, caractérisée en cc que la composition A comprend au moins un copolymère à blocs acryliques, de préférence en une teneur allant de 2% à 40% en poids, encore plus préférentiellement de 5% à 20% en poids par rapport au poids total de la composition A. Kit prêt à l'emploi, comprenant la composition A telle que définie selon l'une quelconque des revendications 1 à 16 d'une part et la composition B telle que définie selon rune quelconque des revendications 1 à 16 d'autre part, conditionnées dans deux compartiments séparés. Utilisation de la composition telle que définie selon l'une quelconque des revendications 1 à 16 comme adhésif, mastic ou revêtement, de préférence comme adhésif. Utilisation selon la revendication 18, pour la réparation et/ou le collage structural ou semi-structural de matériaux dans le domaine du transport, automobile (voiture, bus ou camion), de la marine, de l'assemblage ou de la construction